ЧУГУН
CAST IRON

Изобретение относится к области черной металлургии, в частности к составам чугуна, который может быть использован для изготовления изделий, эксплуатируемых при повышенных температурах и механических нагрузках.
Известен чугун, содержащий, мас.%: углерод 3,6-3,9; кремний 0,35-0,85, марганец 1,4-1,9; хром 0,05-0,3; никель 0,3-0,8; титан 0,01-0,05; медь 1,8-2,6; железо - остальное [1].
Задачей изобретения является увеличение сопротивления чугуна кручению при повышенных температурах.
Технический результат достигается тем, что чугун, содержащий углерод, кремний, марганец, хром, никель, титан, медь, железо, дополнительно включает кобальт, олово, стронций и гафний при следующем соотношении компонентов, мас.%: углерод 3,2-3,6; кремний 0,4-0,8; марганец 1,0-1,4; хром 0,2-0,3; никель 0,6-0,8; титан 0,1-0,2; медь 2,0-2,4; кобальт 1,0-1,6; олово 0,01-0,02; стронций 0,0001-0,0002; гафний 1,2-1,6; железо - остальное.
В таблице приведены составы чугуна
Таблица
Компоненты
Содержание, мас.%, в составах
1
2
3
Углерод
3,2
3,4
3,6
Кремний
0,8
0,6
0,4
Марганец
1,0
1,2
1,4
Хром
0,2
0,25
0,3
Никель
0,8
0,7
0,6
Титан
0,2
0,15
0,1
Продолжение таблицы
Компоненты
Содержание, мас.%, в составах
1
2
3
Медь
20
2,2
2,4
Кобальт
1,0
13
1,6
Олово
0,01
0,015
0,02
Стронций
0,0001
0,00015
0,0002
Гафний
1,2
1,4
1,6
Железо
остальное
остальное
остальное
Сопротивление чугуна кручению при 800°С МПа
~500
~500
~500
В составе чугуна компоненты проявляют себя следующим образом. Гафний и марганец обеспечивают твердость чугуна при повышенных температурах Хром стабилизирует карбиды. Никель и кобальт упрочняют твердый раствор. Медь способствует графитизации. Титан и олово придают мелкозернистость структуре сплава. Стронций уменьшает количество газовых включений в чугуне.
Чугун выплавляют в вагранках дуплекс-процессом или в электропечах и отливают центробежным способом в горячие (400-450°С) металлические формы, обмазанные огнеупорной глиной. Отливки подвергают нормализации при температуре 900-950°С и отпуску при температуре 350-450°С.
Источники информации
1. SU 1636471, С22С 37/10, 1991.